(57)【要約】【課題】点灯及び非点灯の発光素子間における光漏れを防止し得る発光装置を、高精度、簡便かつ容易に製造するにことができる配光部材の製造方法及び発光装置の製造方法を提供することを目的とする。【解決手段】（ａ）透光板１０ａの表面に第１遮光膜１１が被覆された、第１遮光膜付部材１７を複数準備し、（ｂ）複数の第１遮光膜付部材１７を、第１遮光膜１１を挟むように接合して第１接合体１８を形成し、（ｃ）第１接合体１８を、第１遮光膜付部材１７の積層面に対して垂直に切断して薄片化する工程を含む配光部材１２の製造方法。【選択図】図１Ａ
2015099816.tif 000002
【特許請求の範囲】
【請求項１】
（ａ）透光板の表面に第１遮光膜が被覆された、第１遮光膜付部材を複数準備し、
（ｂ）複数の該第１遮光膜付部材を、前記第１遮光膜を挟むように接合して第１接合体を形成し、
（ｃ）該第１接合体を、前記第１遮光膜付部材の積層面に対して垂直に切断して薄片化する工程を含む配光部材の製造方法。
【請求項２】
工程（ｃ）の後、
（ｄ）得られた薄片の切断面に第２遮光膜を被覆して、複数の第２遮光膜付部材を形成し、
（ｅ）複数の該第２遮光膜付部材を、前記第２遮光膜を挟むように接合して第２接合体を形成し、
（ｆ）該第２接合体を、前記第１遮光膜付部材の積層面及び前記第２遮光膜付部材の積層面に対して垂直に切断して薄片化する工程を含む請求項１の配光部材の製造方法。
【請求項３】
工程（ａ）において、蛍光体を含有する透光板を用いる請求項１又は２に記載の配光部材の製造方法。
【請求項４】
工程（ｄ）において、前記第２遮光膜を、前記第１遮光膜と同じ材料によって形成する請求項２に記載の配光部材の製造方法。
【請求項５】
工程（ａ）において、前記第１遮光膜を、誘電体多層膜又は金属膜の単層もしくは多層構造によって形成する請求項１〜４のいずれか１つに記載の配光部材の製造方法。
【請求項６】
工程（ａ）において、前記第１遮光膜を、前記透光板の一表面に又は二表面に被覆する請求項１〜５のいずれか１つに記載の配光部材の製造方法。
【請求項７】
工程（ｂ）において、前記複数の第１遮光膜付部材を、前記第１遮光膜同士を接触させて積層し、常温接合によって接合する請求項１〜６のいずれか１つに記載の配光部材の製造方法。
【請求項８】
請求項１〜７のいずれか１つに記載の方法により配光部材を製造し、
該配光部材における遮光膜によって分画された透光片に対して、複数の発光素子をそれぞれ離間して配置し、
前記発光素子間に前記遮光膜と異なる材料による反射層を配置する工程を含む発光装置の製造方法。
【請求項９】
前記遮光膜に分画された透光片を一列に配列し、かつ複数の前記発光素子を一列に配列する請求項８に記載の発光装置の製造方法。
【請求項１０】
前記遮光膜に分画された透光片を行列状に配列し、かつ複数の前記発光素子を行列状に配列する請求項８に記載の発光装置の製造方法。
【請求項１１】
前記反射層を、白色樹脂によって形成する請求項８〜１０のいずれか１つに記載の発光装置の製造方法。
【請求項１２】
前記反射層を、前記配光部材側の面において、前記遮光膜と接触するように配置する請求項８〜１１のいずれか１つに記載の発光装置の製造方法。
【発明の詳細な説明】
【技術分野】
【０００１】
本発明は、配光部材の製造方法及び発光装置の製造方法に関する。
【背景技術】
【０００２】
近年、車両用ヘッドライトに利用される光源として、発光ダイオードなどの発光素子を備えた発光装置が利用されている。このような車両用ヘッドライトに用いられる発光装置では、複数の発光素子が１つの基板上に配列され、それらの複数の発光素子上に、蛍光体を含有する１枚の波長変換部材が配置されている（例えば、特許文献１及び２）。
しかし、このような複数の発光素子を備えた発光装置において、個々の発光素子をそれぞれ独立に点灯制御する場合、点灯した発光素子に隣接して非点灯の発光素子があると、点灯した発光素子からの光漏れが発生し、非点灯の発光素子が微小発光するという現象が生じる。
【０００３】
そこで、このような光漏れの発生を防止するために、隣接する波長変換部材間に二酸化チタンを含有する反射樹脂を配置する方法が提案されている。しかし、反射樹脂を形成するためには、波長変換部材間にある程度のスペースが必要となる。一方、このようなスペースは、隣接した発光素子を同時に発光させた場合には、発光素子の境界部を暗くさせる原因となる。
【０００４】
また、板状の波長変換部材をダイシングにより小片化した後に、金属膜又は誘電体多層膜からなる遮光膜をその波長変更部材側面に成膜する方法がある。しかし、ダイシング加工面である側面は、表面が凹凸になることに起因して、遮光又は反射効果が十分得られない。さらに、金属膜又は誘電体多層膜の側面への成膜は、膜厚制御が容易でなく、側面への均一な成膜が困難である。
【０００５】
また、隣接する発光素子間に、シリコンを微細加工した三角錐を配置するとともに、個々の発光素子に対応する波長変換部材の側面に銀ペーストを塗布して、隣接する発光素子からの光漏れを防止することが提案されている（例えば、特許文献３）。
【先行技術文献】
【特許文献】
【０００６】
【特許文献１】特開２０１２−１１９４０７号公報
【特許文献２】特表２０１２−５２７７４２号公報
【特許文献３】特開２０１２−１６９１８９号公報
【発明の概要】
【発明が解決しようとする課題】
【０００７】
しかし、車両用ヘッドライトに利用される発光装置には、多数の発光素子が一列又はマトリクス状に配置されるため、個々の発光素子間に三角錐を配置する工程、個々の発光素子に対応する波長変換部材の側面に銀ペーストを塗布する工程等は、高精度の加工技術を必要とするのみならず、製造工程を煩雑にするという課題があった。
【０００８】
本発明は上記課題に鑑みなされたものであり、発光効率を低下させず、均一な明るさを得ることができ、点灯及び非点灯の発光素子間における光漏れを防止し得る発光装置を、高精度、簡便かつ容易に製造し得る配光部材の製造方法及び発光装置の製造方法を提供することを目的とする。
【課題を解決するための手段】
【０００９】
本発明の配光部材の製造方法は、
（ａ）透光板の表面に第１遮光膜が被覆された、第１遮光膜付部材を複数準備し、
（ｂ）複数の該第１遮光膜付部材を、前記第１遮光膜を挟むように接合して第１接合体を形成し、
（ｃ）該第１接合体を、前記第１遮光膜付部材の積層面に対して垂直に切断して薄片化する工程を含む。
【００１０】
また、本発明の発光装置の製造方法は、
上述した方法により配光部材を製造し、
該配光部材における遮光膜によって分画された透光片に対して、複数の発光素子をそれぞれ離間して配置し、
前記発光素子間に前記遮光膜と異なる材料による反射層を配置する工程を含む。
【発明の効果】
【００１１】
本発明によれば、点灯及び非点灯の発光素子間における光漏れを防止し得る発光装置を、高精度、簡便かつ容易に製造し得る配光部材の製造方法及び発光装置の製造方法を提供することができる。
【図面の簡単な説明】
【００１２】
【図１Ａ】本発明の配光部材の製造方法の一実施形態を示す製造工程図である。
【図１Ｂ】本発明の配光部材の製造方法で得られた配光部材の斜視図である。
【図２Ａ】本発明の発光装置の製造方法の一実施形態を示す製造工程図である。
【図２Ｂ】本発明の発光装置の製造方法の一実施形態を示す製造工程図である。
【図３Ａ】本発明の配光部材の製造方法の他の実施形態を示す製造工程図である。
【図３Ｂ】本発明の配光部材の製造方法で得られた他の配光部材の斜視図である。
【図４Ａ】本発明の配光部材の製造方法のさらに別の実施形態を示す製造工程図である。
【図４Ｂ】本発明の配光部材の製造方法で得られたさらに別の配光部材の斜視図である。
【図５】本発明の発光装置の製造方法の他の実施形態を示す製造工程図である。
【発明を実施するための形態】
【００１３】
本願においては、各図面が示す部材の大きさや位置関係等は、説明を明確にするため誇張していることがある。以下の説明において、同一の名称、符号については同一又は同質の部材を示しており、詳細説明を適宜省略する。一実施例及び一実施形態において説明された内容は、他の実施例及び他の実施形態等に利用可能である。
【００１４】
〔配光部材の製造方法〕
（ａ）第１遮光膜付部材の準備
まず、透光板の表面に第１遮光膜が被覆された、第１遮光膜付部材を複数準備する。
使用される透光板は、透光性を有する板状の部材である限り、柔軟性のあるもの、剛性のあるもののいずれを用いてもよい。ここで、透光性を有するとは、配光を意図する光、例えば、発光素子から出射される光の６０％以上を透過するもの、さらに、７０％以上、８０％以上又は９０％以上を透過するものが好ましい。
【００１５】
このような透光板は、例えば、シリコーン樹脂、シリコーン変性樹脂、シリコーン変成樹脂、エポキシ樹脂、フェノール樹脂、ポリカーボネート樹脂、アクリル樹脂、ＴＰＸ樹脂、ポリノルボルネン樹脂又はこれらの樹脂を１種以上含むハイブリッド樹脂等の樹脂、ガラス等によって形成されているもの挙げられる。
【００１６】
透光板は、透光性を有する限り、蛍光体及び充填剤等を含有していてもよい。
蛍光体は、当該分野で公知のものを使用することができる。例えば、セリウムで賦活されたイットリウム・アルミニウム・ガーネット（ＹＡＧ）系蛍光体、セリウムで賦活されたルテチウム・アルミニウム・ガーネット（ＬＡＧ）、ユウロピウム及び／又はクロムで賦活された窒素含有アルミノ珪酸カルシウム（ＣａＯ−Ａｌ２Ｏ３−ＳｉＯ２）系蛍光体、ユウロピウムで賦活されたシリケート（（Ｓｒ，Ｂａ）２ＳｉＯ４）系蛍光体、βサイアロン蛍光体、ＫＳＦ系蛍光体（Ｋ２ＳｉＦ６：Ｍｎ）などが挙げられる。上述した蛍光体を含有する場合には、これらは、透光板の全重量に対して、５〜５０％程度で含有することが好ましい。
【００１７】
充填材（例えば、拡散剤、着色剤等）としては、例えば、シリカ、酸化チタン、酸化ジルコニウム、酸化マグネシウム、炭酸マグネシウム、水酸化マグネシウム、炭酸カルシウム、水酸化カルシウム、珪酸カルシウム、酸化亜鉛、チタン酸バリウム、酸化アルミニウム、酸化鉄、酸化クロム、酸化マンガン、ガラス、カーボンブラック、蛍光体の結晶又は焼結体、蛍光体と無機物の結合材との焼結体等が挙げられる。
【００１８】
透光板の厚み及び大きさは、特に限定されるものではなく、得ようとする配光部材の形態によって、適宜調整することができる。例えば、厚みは、発光装置の配光部材として使用する際の発光素子のサイズ及び／又は発光素子間の間隔に対応したものであり、発光素子の一辺と同等又はそれもよりも若干大きいことが好ましい。具体的には、１００μｍ〜数ｍｍ程度が挙げられ、１００〜１０００μｍ程度が好ましく、１００〜５００μｍ程度がより好ましい。これにより、得られた配光部材を発光装置に利用する場合に、発光装置のより一層の小型化が可能となることに加え、より一層高い輝度が得られる。
透光板の形状は、特に限定されるものではないが、平面形状が、例えば、正方形又は長方形の四角形であることが好ましい。
【００１９】
透光板の表面に形成する第１遮光膜は、薄膜状で、好ましくは発光素子からの光を８０％以上遮光し得る材料によって形成することが好ましい。例えば、金、銀、銅、鉄、ニッケル、クロム、アルミニウム、チタン、タンタル、タングステン、シリコン、コバルト、ルテニウム、錫、亜鉛、鉛等の金属又はこれらの合金（例えば、Ａｌ合金としては、Ａｌと、Ｃｕ、Ａｇ、Ｐｔ等の白金族系の金属との合金）の単層又は多層構造膜、２種以上の誘電体を複数積層させた誘電体多層膜からなるＤＢＲ（distributed Bragg reflector：分布ブラッグ反射）膜等が挙げられる。
【００２０】
ＤＢＲ構造からなる膜（ＤＢＲ膜）を構成する誘電体としては、例えば、Ｓｉ、Ｔｉ、Ｚｒ、Ｎｂ、Ｔａ、Ａｌからなる群より選択された少なくとも一種の元素を含む酸化物又は窒化物が挙げられる。誘電体の多層構造膜では、通常、一方の誘電体の屈折率ｎ１、他方の誘電体の屈折率ｎ２、発光層から発光される光の波長をλとすると、一方の誘電体の厚みｄ１及び他方の誘電体の厚みｄ２は、
ｄ１＝λ／（４ｎ１）        （１）
ｄ２＝λ／（４ｎ２）        （２）
とすることが好ましい。
第１遮光膜の厚みは、特に限定されるものではなく、例えば、０．数〜数十μｍ程度が挙げられ、１〜十数μｍ程度が好ましく、１〜１０μｍ程度がより好ましい。
【００２１】
第１遮光膜は、例えば、真空蒸着法、イオンプレーティング法、イオン・ベーパー・デポジション（ＩＶＤ）法、スパッタリング法、ＥＣＲスパッタリング法、プラズマ蒸着法、化学的気相成長（ＣＶＤ）法、ＥＣＲ−ＣＶＤ法、ＥＣＲ−プラズマＣＶＤ法、電子ビーム蒸着（ＥＢ）法、原子層堆積（ＡＬＤ）法等の公知の方法によって形成することができる。
【００２２】
第１遮光膜は、透光板の一表面にのみに形成してもよいが、互いに反対側に位置する二表面に形成することが好ましい。また、第１遮光膜は、透光板の表面の全体に形成することが好ましく、全体に均一厚みで形成することがより好ましいが、部分的（格子状、海島状、縞状等）に形成してもよい。
【００２３】
第１遮光膜付部材を複数準備する場合、それらは、異なる平面形状及び厚みであってもよいが、平面形状及び厚みが同一又は略同一のものが好ましい。ここで略とは、±１０％程度のばらつきを許容することを意味する。
【００２４】
第１遮光膜付部材は、透光板に第１遮光膜を形成した後、所望の形状、大きさ等になるように、切断、研磨等してもよい。
【００２５】
なお、次工程において、第１遮光膜付部材を、原子拡散接合型の常温接合を用いて接合する場合には、第１遮光膜を微結晶薄膜として形成してもよい。この場合、第１遮光膜を形成する前に、透光板の表面を平滑面とすることが好ましい。
【００２６】
（ｂ）第１接合体の形成
複数の第１遮光膜付部材を、第１遮光膜を挟むように接合することにより、第１接合体を形成する。
ここでの接合は、接着剤等利用したものであってもよいし、第１遮光膜の加熱による溶融接合等によるものであってもよいが、第１遮光膜付部材を、第１遮光膜同士を接触させて積層し、常温接合によって接合することが好ましい。
【００２７】
常温接合としては、公知の方法を用いることができる。例えば、表面活性化接合型の常温接合や、原子拡散接合型の常温接合の接合方法が挙げられる。このような常温接合を行う場合には、接着剤、熱及び圧力などを加えずに接合することができるため、接合する２つの部材の間の熱膨張率の差を考慮する必要がなく強固に接合することができる。また、原子レベルでの接合であるため、接着剤等による接着に比較して強度が高く、耐久性に優れた接合を行うことができる。さらに、加熱を行わないために、昇温及び降温を必要とせず、短時間で接合することが可能となる。
【００２８】
表面活性化接合型の常温接合では、接合面を真空中で表面処理することにより、表面の原子に対して化学結合を形成しやすい活性な状態とする。詳細には、まず、真空中で、接合面に付着している酸化膜、汚れ等を、アルゴンなどのイオン又はプラズマ等を照射して除去する。この場合のエネルギー、時間等は、用いる第１遮光膜付部材の第１遮光膜の厚み、材料等によって適宜調整することができる。このような処理によって、結合手をもった原子が第１遮光膜付部材の接合面で露出し、他の原子との接合力が大きな、非常に活性な状態を形成することができる。これによって、接合面同士を、加重しながら又は加重することなく、接触させることにより、瞬時に結合力が働き、接合面同士を強固に接合させることができる。このような接合では、加熱による熱歪、熱応力が発生しないために、極薄膜状の第１遮光膜に対して安定な接合を実現することができる。
【００２９】
原子拡散接合型の常温接合では、接合面に超高真空中で微細結晶膜を形成し、それらの薄膜を真空中で重ね合わせることによって、接合面の接合を常温で行うことができる。通常、原子拡散接合においては、両方の接合面の全体に金属原子が付着しているように、片側（被接合部材の一方の接合面）あたりで少なくとも１原子層相当の金属膜を成膜する。さらに被接合部材同士を接合面で重ね合わせたときに界面の空隙ができるだけ少ないように、被接合部材の接合面の平滑化だけでなく、金属膜が膜厚を面内均一に成膜され易い数ｎｍ以上の膜厚であることが好ましい。
【００３０】
第１遮光膜付部材の接合では、最端に位置する第１遮光膜付部材では、第１遮光膜が二面に形成されたものを用いてもよいが、最端面に第１遮光膜が配置しないように、一面にのみ形成された第１遮光膜付部材を用いることが好ましい。また、第１接合体における内側に配置する第１遮光膜付部材は、一面に第１遮光膜が形成されたものを用いてもよいが、両面における接合を容易にするために、第１遮光膜が二面に形成された第１遮光膜付部材を用いることが好ましい。
【００３１】
いずれの場合においても、第１遮光膜付部材を、一方の又は双方の第１遮光膜を挟むように接合することによって、第１接合体を形成することができる。第１接合体における第１遮光膜付部材の積層数は、特に限定されず、２以上、３以上、４以上又は５以上が挙げられる。また、百以下、数十以下、十数以下が挙げられる。
【００３２】
（ｃ）第１接合体の薄片化
得られた第１接合体を切断することにより、薄片化する。ここでの切断は、第１遮光膜付部材の積層面に対して垂直に行うことが好ましい。以下、この切断を第１の切断ということがある。
【００３３】
第１遮光膜付部材の積層面に対する垂直方向での切断であればどのような切断であってもよいが、切断面を平坦とする切断方法を利用することが好ましい。このような切断方法は、当該分野で公知の方法を利用することができる。例えば、ブレードダイシング、レーザダイシング等が挙げられる。なお、本明細書において「垂直」とは、±１０％以内の傾きを含む。
【００３４】
第１遮光膜付部材の積層面に対する垂直方向は、積層面内においては、その切断部位（線）が種々の方向に向かう切断が可能である。よって、透光板が四角形である場合には、第１遮光膜が形成された面に隣接する一端面（例えば、図１Ａ（ｃ）の端面１９）に平行な切断面が得られるように切断することが好ましい（例えば、図１Ａの（ｄ）参照）。このような１回の切断によって、均一膜厚の第１接合体の薄片を形成することができる（図１Ｂ参照）。
【００３５】
１つの接合体の平面形状によって、第１遮光膜付部材の積層面に対する垂直方向での切断を１回行うのみで、所望の配光部材を製造することができるが、２回以上、互いに平行に切断することによって、所望の配光部材を複数製造することができる（例えば、図１Ａの（ｄ）及び図３Ａの（ｄ）参照）。
【００３６】
また、１つの接合体の平面形状によって、上述したように、第１遮光膜付部材の積層面に対する垂直方向での１回又は２回以上の互いに平行な第１の切断によって得られた配光部材に対して、さらに、第１遮光膜付部材の積層面に対する垂直方向であって、第１の切断に対して交差（好ましくは、直交）する方向において、切断してもよい（図３Ｂの（ａ）及び（ｂ）参照）。このような２方向での切断を行うことにより、接合体の形状にかかわらず、所望形状の配光部材を複数製造することができる。
【００３７】
ここでの薄片化は、用いた透光板と同程度の厚み、例えば、１００μｍ〜数ｍｍ程度又は１００〜１０００μｍ程度、さらに１００〜５００μｍ程度に薄膜化することが好ましい。
薄片化した後、研磨等を行って、これらの厚みとしてもよい。
【００３８】
なお、本発明では、この工程での切断は、第１遮光膜付部材の積層面に対して垂直に行う代わりに、傾斜して行ってもよい。このような切断は、特定の方向への配光を意図する配光部材を製造する場合に利用することができる。
【００３９】
（ｄ）第２遮光膜付部材の形成
本発明の配光部材の製造方法では、上述したように、第１の切断を行って得られた薄片状の配光部材の切断面に、さらに第２遮光膜を形成してもよい。つまり、第１の切断を行って得られた薄片状の配光部材を、上述した透光板と見なして、その表面に第２遮光膜を形成する。これによって、１以上の又は複数の第２遮光膜付部材を形成することができる。従って、第２遮光膜は、第１遮光膜に対して垂直に交わるように形成することとなる。
【００４０】
第２遮光膜は、第１遮光膜で例示した材料によって、上述した公知の方法を利用して形成することができる。なかでも、第２遮光膜は、第１遮光膜と同じ材料によって形成することが好ましい。これによって、後述するように、複数の発光素子を用いる場合の各発光素子の配光特性を均一にすることができる。
第２遮光膜は、第１遮光膜と同じ膜厚でなくてもよいが、配光特性の均一化の観点から、同じであることが好ましい。
【００４１】
（ｅ）第２接合体の形成
第２遮光膜付部材を接合して第２接合体を形成する方法は、上述した第１接合体を形成する方法と同様に行うことができる。ここでの第２遮光膜付部材の積層数も、任意に設定することができる。
【００４２】
（ｆ）第２接合体の薄片化
得られた第２接合体を切断することにより、薄片化する。ここでの切断は、第１接合体の薄片化と同様に行うことができる。
この場合の薄片化は、第２遮光膜付部材の積層面に対して垂直に切断していればよいが、第１遮光膜付部材の積層面及び前記第２遮光膜付部材の積層面の双方に対して垂直に切断することが好ましい。
【００４３】
薄片化された配光部材は、透光板の形状、第１遮光膜付部材の積層数、第１接合体の切断形態、第２遮光膜付部材の積層数、第２接合体の切断形態等により、さらに切断して、任意の形状、透光板と第１遮光膜及び第２遮光膜との任意の数に加工することができる。これにより、適用する発光素子数に対応した配光部材を製造することができる。
【００４４】
第１接合体を第１の切断に付して薄片化した後、さらに第１の切断に対して交差する方向に切断して薄片化した後、又は第２接合体を切断して薄片化した後において、得られた配光部材を構成し、第１遮光膜及び／又は第２遮光膜で分画された状態の透光板の小片を、以下「透光片」（図１Ｂの１０、図３Ｂ（ａ）及び（ｂ）の２０、図４Ａ（ｃ）及び図４Ｂの２０参照）ということがある。
【００４５】
このように、第１接合体を第１の切断により薄片化するか、さらに第１の切断に対して交差する方向に切断して薄片化するか、第２接合体を切断して薄片化することにより、直方体又は立方体の均一厚みの透光片が、縦方向及び／又は横方向に隣接する透光片との間で、遮光を行うことができる配光部材を、高精度に、簡便かつ容易に製造することができる。
【００４６】
〔発光装置の製造方法〕
（発光素子の配置）
本発明の発光装置の製造方法では、上述した方法によって形成された配光部材を用い、この配光部材に対して、発光素子を配置する。配光部材は、発光素子の光取り出し面側、つまり、発光装置における光取り出し面側に配置する。
そして、複数の発光素子は、配光部材における第１遮光膜又は第１遮光膜と第２遮光膜との両方によって分画された配光部材に対して、それぞれ離間して配置する。
【００４７】
例えば、遮光膜に分画された透光片が一列に配列された配光部材を用いる場合には、複数の発光素子を、透光片に対応して一列に配列する。また、遮光膜に分画された透光片が行列状に配列された配光部材を用いる場合には、複数の発光素子を、透光片に対応して行列状に配列する。これによって、用いる発光素子の点灯／非点灯状態にかかわらず、各発光素子の配光を制御することができる。また、隣接する発光素子間でも光漏れを防止することができる。その結果、上述した簡便な製造方法によって、非点灯の発光素子における微小発光現象を防止することが可能となる。
【００４８】
なお、配列する複数の発光素子は、隣接する発光素子間で、互いに近接していることが好ましく、車両用途、さらに輝度分布等を考慮すると、発光素子間距離は、発光素子自体のサイズ（例えば一辺の長さ）よりも短いものが好ましく、例えば、発光素子自体のサイズの３０％程度以下がより好ましく、２０％以下がさらに好ましい。このように発光素子同士を近接して配置させることにより、発光ムラの少ない発光品位の高い面光源の発光装置とすることができる。
【００４９】
発光素子の配光部材に対する配置は、発光素子を配光部材に対して離間して配置してもよいが、発光素子を配光部材に近接又は接触させて配置することが好ましい。これにより、少なくとも発光素子から出射された光のうち、配光部材側に出射される光を効率的に配光部材に導入することができる。ここで近接とは、実質的に両者の接着に関与する部材（接着部材）のみを介して配置していることを意味する。
【００５０】
ここで用いる発光素子は、当該分野で一般的に用いられている発光素子のいずれをも用いることができる。例えば、青色、緑色の発光素子としては、ＺｎＳｅ、窒化物系半導体（ＩｎＸＡｌＹＧａ１−Ｘ−ＹＮ、０≦Ｘ、０≦Ｙ、Ｘ＋Ｙ≦１）、ＧａＰなどの半導体層を用いたもの、赤色の発光素子としては、ＧａＡｌＡｓ、ＡｌＩｎＧａＰなどの半導体層を用いたものが挙げられる。
発光素子は、半導体層の異なる側に電極が配置されているものであってもよいが、同じ側に電極が配置されているものが好ましい。これによって、後述するフェイスダウン形態で実装することができる。
【００５１】
発光素子を、上述した配光部材に対応して互いに離間して配置する場合、通常、支持基板の上に、複数の発光素子を直列、並列、直並列又は並直列等の接続形態で配列される。発光素子は、半田等の接合部材又はワイヤ等利用して接続される。発光素子は、フェイスダウン、フェイスアップの何れかの接合形態で接続されていてもよいが、フェイスダウンの形態で接続されることが好ましい。このような接続により、発光素子を配光部材に近接又は接触して配置することができ、所望の配光特性を容易に得ることができる。
【００５２】
（反射層の配置）
発光素子間に、反射層を配置する。反射層は、第１遮光膜及び第２遮光膜と異なる材料を用いることができる。ここで、反射層を有するとは、配光を意図する光、例えば、発光素子から出射される光の６０％以上を反射するもの、さらに、７０％以上、８０％以上又は９０％以上を反射するものが好ましい。
【００５３】
反射層の材料は特に限定されるものではなく、第１遮光膜で例示したものの中から選択してもよいが、反射層の配置の精度、簡便性、容易性等を考慮すると、樹脂を用いることが好ましい。
樹脂としては、透光板の材料として例示したものと同様のものが挙げられ、特に、発光素子から出射される光が透過しないように、これらの材料に、反射性物質を含有させることが好ましい。反射性物質としては、酸化チタン、酸化ケイ素、酸化ジルコニウム、チタン酸カリウム、アルミナ、窒化アルミニウム、窒化ホウ素、ムライトなどが挙げられる。反射性物質等の含有量は、用いる反射性物質の種類等によって適宜調整することができる。例えば、反射層の全重量に対して、３０％程度以上とすることが好ましい。なかでも、白色樹脂が好ましい。
【００５４】
反射層は、接着部材の有無にかかわらず、隣り合う発光素子どうしと配光部材とで囲まれる空間を満たしていることが好ましい。また、反射層は、発光素子間であって、配光部材側の面において、配光部材における第１遮光膜及び／又は第２遮光膜と接触するように配置することが好ましい。ここでの接触は、配光部材の発光素子側に露出した第１遮光膜及び／又は第２遮光膜の全てが反射層と接触していることが好ましい。このような双方の接触により、発光素子間及び発光素子上での配光部材によって、個々の発光素子から出射される光を発光素子ごとに分離することができ、発光装置内で、隣接する発光素子間での光漏れを防止することができる。その結果、非点灯の発光素子が微小発光するという現象を回避することができる。
【００５５】
反射層は、発光素子の側面に接触して配置しなくてもよいが、側面の一部又は全部に接触するように配置することが好ましい。このような配置によって、発光素子の側面から横方向に出射される光を反射層で反射させて、光取り出し面に光を出射させることができる。また、光は発光素子内で伝播するのみであるために、他の部材による光吸収を回避することができる。
【００５６】
反射層は、発光素子の光取り出し面側と反対側の面、つまり、発光素子と上述した支持基板との間にも配置することが好ましい。この配置によって、光取り出し面側に光を取り出すことができる。
【００５７】
さらに、反射層は、配光部材の外周、つまり、配光部材の端面が第１遮光膜及び／又は第２遮光膜で被覆されていない場合には、配光部材の端面の全部を被覆していることが好ましい。さらに、反射層と配光部材とは、配光部材の周辺において、反射層の上面と配光部材の上面とが同一面を形成していることがより好ましい。これによって、配光部材の側面から出射する光を反射させて、光取り出し面に出射させることができる。
【００５８】
反射層は、スクリーン印刷、ポッティング、トランスファーモールド、コンプレッションモールド等により形成することができる。反射層は、製造された発光装置では、配光部材の光取り出し面側の表面を被覆しないが、反射層の形成工程で、一旦配光部材の光取り出し面側の表面を被覆した後、研磨等によって配光部材の光取り出し面を反射層から露出させる加工を行ってもよい。
従って、反射層の厚みは、支持基板に接続した際の発光素子の高さ及び配光部材の厚みの合計と同等とすることが好ましい。
【００５９】
このような製造方法によって得られた発光装置は、例えば、互いに反対側に位置し且つ互いに平行な第１主面及び第２主面を有し、これら第１主面及び第２主面に平行な所定の方向に対してそれぞれ交互に配置された透光片と遮光膜とを有するシート状の配光部材と、この配光部材の透光片ごとに互いに離間して、配光部材の第１主面及び第２主面の一方面側に配置された複数の発光素子と、発光素子間に遮光膜と異なる材料によって配置された反射層とを備える（図２Ｂ参照）。言い換えると、互いに分離して配置された発光素子と、これらの発光素子のそれぞれの発光面側に設けられた透光片と、隣り合う透光片を接合する遮光膜（遮光部材）と、隣り合う発光素子間に配置された反射層とを備える。
このような構成により、個々の発光素子から出射される光を発光素子ごとに分離することができ、発光装置内で、隣接する発光素子間での光漏れを防止することができる。その結果、非点灯の発光素子が微小発光するという現象を回避することができる。
【００６０】
以下に、本発明の配光部材の製造方法及び発光装置の製造方法を図面に基づいて詳細に説明する。
【００６１】
実施形態１：配光部材の製造方法
この実施形態１の配光部材の製造方法では、まず、図１Ａ（ａ）に示すように、透光板１０ａを準備する。この透光板１０ａは、ガラス材料にＹＡＧ蛍光体を１０重量％程度混合して焼結することにより得られる大判のＹＡＧ板を適当な大きさに切断することによって得られる。
【００６２】
図１Ａ（ｂ）に示すように、この透光板１０ａの片面のみに、（Ｎｂ２Ｏ５（下）／ＳｉＯ２（上））n、ｎ＝２０、厚み：１．５／２．５μｍ（合計厚み：８０μｍ）のＤＢＲ構造からなる第１遮光膜１１をスパッタ法によって順次成膜し、第１遮光膜付部材１７を２つ形成する。また、この透光板１０ａの両面に第１遮光膜１１を成膜した第１遮光膜付部材１７を複数形成する。
次いで、図１Ａ（ｃ）に示すように、第１遮光膜付部材１７を、第１遮光膜１１を挟むように順次常温接合して、例えば、４つの第１遮光膜付部材１７を積層した、第１接合体１８を形成する。この場合、第１接合体１８の最下面及び最上面に位置する表面には、第１遮光膜１１が形成されていない面を配置する。
【００６３】
その後、図１Ａ（ｄ）に示すように、第１接合体１８を、第１遮光膜付部材１７の積層面に対して、所望の厚みになるように垂直に切断して薄片化する。また、切断は、第１接合体１８の端面１９（図１Ａ（ｃ）参照）に対して平行に行う。その後、表面平坦化のために研磨を行う。
これによって、図１Ｂに示すように、透光片１０と、隣り合う透光片１０を接合する第１遮光膜１１とを一列で備え、所望する厚みの配光部材１２を形成することができる。
【００６４】
図１Ａ及び図１Ｂに示すように、透光板１０ａの厚みが、最終的に発光素子を配置することができる最大幅になる。したがって、透光板１０ａの厚みは、平面視における発光素子の一辺（幅）より大きいことが好ましく、例えば、発光素子の一辺より５０μｍ以上大きいものとすることができる。
【００６５】
この配光部材では、透光片を接合する第１遮光膜として、ＤＢＲ構造を利用するために、高い光反射率が得られ、遮光効果をより一層向上させることができる。また、光吸収率が低いため、このような遮光膜を配光部材に利用しても、配光部材としての光束低下を回避することが可能となる。
【００６６】
実施形態２：発光装置の製造方法
この実施形態２の発光装置の製造方法では、まず、図２Ａに示すように、実施形態１で得られた配光部材１２に対応して、発光素子１３を配置する。つまり、配光部材１２の第１遮光膜１１によって分画された透光片１０のそれぞれの位置に対応して、４つの発光素子１３をそれぞれ離間して配置する。
発光素子１３の配置は、配線パターンが表面に形成された支持基板の上に、発光素子１３を一列に並べて、半田を用いてフェイスダウン実装することによって行う。そして、このように配置された発光素子１３の光取り出し面側に、配光部材１２を接着部材によって固定する。
【００６７】
続いて、図２Ｂに示すように、発光素子１３間に配置されるように、二酸化チタンを５０％程度含有したシリコーン樹脂によって反射層１４を配置して、発光装置１６を形成する。反射層１４は、発光素子１３間においては、配光部材１２側で、第１遮光膜１１と接触する。また、反射層１４は、発光素子１３の側面の全てを被覆するように配置する。反射層１４、発光装置１６の外周においては、発光素子１３の側面及び配光部材１２の端面の全てを被覆するように配置する。
【００６８】
このような製造方法によって得られた発光装置は、例えば、互いに反対側に位置し且つ互いに平行な第１主面及び第２主面を有し、これら第１主面及び第２主面に平行な所定の方向に対してそれぞれ交互に配置された透光片１０と第１遮光膜１１とを有するシート状の配光部材１２と、この配光部材１２の透光片１０ごとに互いに離間して、配光部材１２の第１主面及び第２主面の一方面側に配置された複数の発光素子１３と、発光素子１３間に第１遮光膜１１と異なる材料によって配置された反射層１４とを備える。
言い換えると、互いに分離して配置された発光素子１３と、これらの発光素子１３のそれぞれの発光面側に設けられた透光片１０と、隣り合う透光片１０を接合する第１遮光膜１１と、隣り合う発光素子１３間に配置された反射層１４とを備える。
【００６９】
上述したような製造方法によって、配光部材の側面に反射又は遮光膜を形成する必要がなく、高精度かつ簡便に配光部材及び発光装置を製造することができる。
また、得られた発光装置は、個々の発光素子をそれぞれ独立に点灯制御する場合であって、点灯した発光素子に隣接する発光素子が非点灯の発光素子に対して光漏れを発生させることなく、非点灯の発光素子が微小発光を阻止することができる。また、発光素子間に位置する配光部材の厚みは極薄膜とすることができるため、隣接した発光素子を同時に発光させても、境界部においても均一な明るさを確保することができる。加えて、より一層発光素子を密に配置したより明るい小型の発光装置を製造することができる。
【００７０】
実施形態３：配光部材の製造方法
この実施形態３の配光部材の製造方法では、透光板を２方向に対して切断すること以外、実施形態１の配光部材の製造方法と実質的に同様である。
【００７１】
まず、図３Ａ（ａ）に示すように、透光板２０ａを準備する。
そして、図３Ａ（ｂ）に示すように、この透光板２０ａの表面に、ＤＢＲ構造からなる第１遮光膜２１を成膜し、第１遮光膜付部材２７を形成する。例えば、この場合の第１遮光膜付部材２７の幅を２００μｍ程度とする。
次いで、図３Ａ（ｃ）に示すように、第１遮光膜付部材２７を、第１遮光膜２１を挟むように順次常温接合して、例えば、４つの第１遮光膜付部材２７を積層した、第１接合体２８を形成する。
【００７２】
その後、図３Ａ（ｄ）に示すように、第１接合体２８を、第１遮光膜付部材２７の積層面に対して垂直に第１切断を行って薄片化する。
さらに、図３Ｂ（ａ）に示すように、薄片化した配光部材２２ａに対して、再度、第１遮光膜付部材の積層面に対して垂直方向であって、第１遮光膜付部材２７の積層面において、上述した第１切断に対して直交する方向において、切断する。
このような２方向に対する切断を行うことによって、図３Ｂ（ｂ）に示すよう、所望の形状の配光部材２２を複数製造することができる。
【００７３】
このように、２方向に対して切断を行う場合は、図３Ａで示すように、透光板２０ａの奥行きがあることが好ましい。
【００７４】
このような製造方法によっても、実施形態１と同様に、高精度で簡便な方法で、隣接する発光素子の光漏れを防止することができる配光部材を大量に製造することができる。
【００７５】
実施形態４：配光部材の製造方法
この実施形態４の配光部材の製造方法では、実施形態３において、図３Ａ（ｄ）に示すように、第１接合体２８を、第１遮光膜付部材２７の積層面に対して垂直に第１切断を行って薄片化した配光部材２２ａをさらに加工する。
【００７６】
つまり、図４Ａ（ａ）に示すように、得られた配光部材２２ａの表面に、第１遮光膜２１の形成と同様に、ＤＢＲ構造からなる第２遮光膜３１を成膜し、第２遮光膜付部材３７を形成する。
次いで、図４Ａ（ｂ）に示すように、第２遮光膜付部材３７を、第２遮光膜３１を挟むように順次常温接合して、例えば、４つの第２遮光膜付部材３７を積層した、第２接合体３８を形成する。
【００７７】
続いて、図４Ａ（ｃ）に示すように、第２接合体３８を、第２遮光膜付部材３７の積層面に対して垂直に切断して薄片化して、配光部材３２ａを形成する。
その後、任意に、得られた配光部材３２ａを研磨及び／又は切断して、例えば、図４Ｂに示す、所望の形状の配光部材３２を製造する。この配光部材３２は、透光片２０が行列状に複数配置されている。
【００７８】
このような製造方法によっても、実施形態１及び３と同様に、高精度で簡便な方法で、隣接する発光素子の光漏れを防止することができる配光部材を大量に製造することができる。
【００７９】
実施形態５：発光装置の製造方法
この実施形態５の発光装置の製造方法では、図５に示すように、実施形態４で得られた配光部材３２に対応して、発光素子１３を行列状に複数配置する。
この際の発光素子１３の配列は、実施形態２と同様に行うことができ、さらに、実施形態２と同様の方法により、反射層を形成して、発光装置を製造することができる。
【００８０】
このような製造方法によって得られた発光装置は、発光素子が行列状に配置され、それら発光素子に対応して透光片と第１遮光膜及び第２遮光膜が配置されている以外、実質的に実施形態２の発光装置と同様の構成である。
このような発光装置においても、実施形態２と同様の効果が得られる。
【産業上の利用可能性】
【００８１】
本発明の配光部材の製造方法及び発光装置の製造方法は、各種表示装置の光源、照明用光源、各種インジケーター用光源、車載用光源、ディスプレイ用光源、液晶のバックライト用光源、信号機、車載部品、看板用チャンネルレターなど、種々の光源の製造に利用することができる。
【符号の説明】
【００８２】
１０、２０  透光片
１０ａ、２０ａ  透光板
１１、２１  第１遮光膜
１２、２２ａ、２２、３２ａ、３２  配光部材
１３  発光素子
１４  反射層
１５  基板
１６  発光装置
１７、２７  第１遮光膜付部材
１８、２８  第１接合体
１９  端面
３１  第２遮光膜
３７  第２遮光膜付部材
３８  第２接合体
【図１Ａ】
2015099816.tif 000003
【図１Ｂ】
2015099816.tif 000004
【図２Ａ】
2015099816.tif 000005
【図２Ｂ】
2015099816.tif 000006
【図３Ａ】
2015099816.tif 000007
【図３Ｂ】
2015099816.tif 000008
【図４Ａ】
2015099816.tif 000009
【図４Ｂ】
2015099816.tif 000010
【図５】
2015099816.tif 000011